(57)【要約】【課題】厳しい使用条件下においても密着性や潤滑性が保たれ、長期に亘り潤滑効果が持続し、走行性安定性、耐久性ともに優れ、経時的に安定した潤滑特性を発揮し得る磁気記録媒体を提供する。【解決手段】非磁性支持体１上に、少なくとも磁性層２が形成されており、特定の化学式を有する二種の化合物を混合した潤滑剤が、最外層に保持されている磁気記録媒体１０を提供する。【選択図】図１
2006190393.tif 000002
【特許請求の範囲】
【請求項１】
非磁性支持体上に、少なくとも磁性層が形成されている磁気記録媒体であって、
下記一般式（１）に示される末端に水酸基を有するパーフルオロポリエーテルと長鎖カルボン酸とのエステル化合物、
下記一般式（２）に示される末端にカルボキシル基を有するパーフルオロポリエーテルと長鎖アルコールとのエステル化合物、
下記一般式（３）に示される末端にカルボキシル基を有する二官能パーフルオロポリエーテルとアミンの化合物、
下記一般式（４）に示される末端にカルボキシル基を有するパーフルオロポリエーテルとアミンの化合物、
下記一般式（５）に示されるパーフルオロアルキルアルコールのうちの、少なくともいずれかと、
下記一般式（６）で示されるフルオロアルキルジカルボン酸誘導体とを含有する潤滑剤が最外層に保持されていることを特徴とする磁気記録媒体。
Ｒ1ＣＯＯＣＨ2Ｒf1ＣＨ2ＯＣＯＲ1・・・（１）
（但し、一般式（１）中、Ｒf1は、パーフルオロポリエーテル鎖を表し、Ｒ1は、炭化水素基またはフッ化炭化水素基である。）
Ｒ2ＯＣＯＲf2ＣＯＯＲ2・・・（２）
（但し、Ｒf2はパーフルオロポリエーテル鎖を表し、Ｒ2は炭化水素基またはフッ化炭化水素基である。）
【化１】
2006190393.tif 000044
（但し、Ｒf3はパーフルオロポリエーテル鎖を表し、Ｒ3、Ｒ4、Ｒ5およびＲ6は炭化水素基または水素である。）
【化２】
2006190393.tif 000045
（但し、Ｒf4はパーフルオロポリエーテル鎖を表し、Ｒ11、Ｒ12、Ｒ13およびＲ14は炭化水素基または水素である。）
ＣjＦ2j+1（ＣＨ2）kＯＨ・・・（５）
（但し、ｊ≧４、ｋ≧０である。）
【化３】
2006190393.tif 000046
（但し、一般式（６）中、Ｒf基は、下記一般式（７）で表される基である。）
【化４】
2006190393.tif 000047
（一般式（７）中、ｍ＝２〜２０、ｎ＝４〜１８である。）
【請求項２】
前記一般式（１）の末端に水酸基を有するパーフルオロポリエーテルと長鎖カルボン酸とのエステル化合物と、
前記一般式（６）のフルオロアルキルジカルボン酸誘導体との混合比が、重量比で１０：９０〜９０：１０であることを特徴とする請求項１に記載の磁気記録媒体。
【請求項３】
前記一般式（２）の末端にカルボキシル基を有するパーフルオロポリエーテルと長鎖アルコールとのエステル化合物と、
前記一般式（６）のフルオロアルキルジカルボン酸誘導体との混合比が、重量比で１０：９０〜９０：１０であることを特徴とする請求項１に記載の磁気記録媒体。
【請求項４】
前記一般式（３）の末端にカルボキシル基を有する二官能パーフルオロポリエーテルとアミンの化合物と、
前記一般式（６）のフルオロアルキルジカルボン酸誘導体との混合比が、重量比で１０：９０〜９０：１０であることを特徴とする請求項１に記載の磁気記録媒体。
【請求項５】
前記一般式（４）に示される末端にカルボキシル基を有するパーフルオロポリエーテルとアミンの化合物と、
前記一般式（６）のフルオロアルキルジカルボン酸誘導体との混合比が、重量比で１０：９０〜９０：１０であることを特徴とする請求項１に記載の磁気記録媒体。
【請求項６】
前記一般式（５）に示されるパーフルオロアルキルアルコールと、
前記一般式（６）のフルオロアルキルジカルボン酸誘導体との混合比が、重量比で１０：９０〜９０：１０であることを特徴とする請求項１に記載の磁気記録媒体。
【請求項７】
前記磁性層が、強磁性金属薄膜であることを特徴とする請求項１に記載の磁気記録媒体。
【請求項８】
前記磁性層上に、最外層としてカーボンよりなる保護層が形成されていることを特徴とする請求項１に記載の磁気記録媒体。
【発明の詳細な説明】
【技術分野】
【０００１】
本発明は、非磁性支持体上に、少なくとも強磁性金属薄膜よりなる磁性層が形成されている高密度型の磁気記録媒体に関するものであり、詳しくは、最外層に保持される潤滑剤に関しての構造の特定と、組み合わせに関する特定を行い、走行性、耐久性、及び経時的な潤滑特性の安定性の向上を図るものである。
【背景技術】
【０００２】
従来、磁気記録媒体としては、酸化物磁性粉末や合金磁性粉末等の強磁性粉末と塩化ビニル−酢酸ビニル系共重合体、ポリエステル樹脂、ウレタン樹脂、ポリウレタン樹脂等の結合剤、有機溶剤よりなる磁性塗料を非磁性支持体上に塗布することで磁性層が形成される、いわゆる塗布型の磁気記録媒体が広く使用されていた。
【０００３】
これに対し、高密度記録、長時間記録への要求の高まりとともに、Ｃｏ、Ｃｏ−Ｎｉ合金、Ｃｏ−Ｃｒ合金、Ｃｏ−Ｏ等の強磁性金属磁性材料をメッキや真空薄膜形成技術（真空蒸着法、スパッタリング法、イオンプレーティング法等）によってポリエステルフィルムやポリイミドフィルム等の非磁性支持体上に直接被着させることで磁性層が形成される、いわゆる強磁性金属薄膜型の磁気記録媒体が開発された。そして、このような強磁性金属薄膜型の磁気記録媒体は、民生用コンスーマービデオフォーマット（８ミリＨｉ−８方式、ＤＶ方式）、あるいは業務用ビデオフォーマット（ＤＶＣＡＭ）において実用化された。
【０００４】
このような磁気記録媒体は、塗布型の磁気記録媒体に比べて、抗磁力、角形比等の磁気特性に優れ、短波長領域での電磁変換特性に優れるばかりでなく、磁性層の膜厚を極めて薄くすることが可能であるため、記録減磁や再生時の厚み損失が著しく小さいこと、磁性層中に非磁性材料である結合剤等を混入する必要がないことから、磁性材料の充填密度を高めることが可能である等数々の利点を有している。
【０００５】
一般に、上記のような磁気記録媒体は磁気信号の記録・再生の過程で磁気ヘッドとの高速相対運動のもとにおかれ、その際の走行は、円滑かつ安定な状態で行われなければならず、磁気ヘッドとの接触による磨耗や損傷を低減化させることが重要である。
【０００６】
しかしながら、強磁性金属薄膜型の磁気記録媒体は、構成上、磁性層表面の平滑性が極めて良好であるために、磁気ヘッドとの実質的な接触面積が大きくなり、凝着現象（いわゆるハツリキ）が起こり易くなったり、摩擦係数が大きくなったりする等、耐久性や走行性等についての課題が多く、従来から改善が求められていた。
【０００７】
このような従来技術の課題に鑑みて、例えば、磁性層すなわち強磁性金属薄膜の表面に潤滑剤を塗布して、耐久性や走行性を改善することが試みられた。このような用途に適用される潤滑剤としては、有機フッ素化合物が有効であることが知られている。
例えば従来においては、「末端に水酸基を有するパーフルオロポリエーテルと長鎖カルボン酸とのエステル化合物や、末端にカルボキシル基を有するパーフルオロポリエーテルと長鎖アルコールとのエステル化合物を潤滑剤に用いることにより、如何なる使用条件下でも優れた潤滑効果を発揮する磁気記録媒体」（例えば、下記特許文献１参照。）、「末端にカルボキシル基を有する二官能パーフルオロポリエーテルとアミンの化合物や、末端にカルボキシル基を有するパーフルオロポリエーテルとアミンの化合物を潤滑剤に用いることにより、如何なる使用条件下でも優れた潤滑効果を発揮する磁気記録媒体」（例えば、下記特許文献２参照。）、更には、「非磁性支持体上に強磁性金属薄膜を形成し、前記強磁性金属薄膜上にパーフルオロアルキルアルコールを被着したことを特徴とする磁気記録媒体」（例えば、下記特許文献３参照。）が提案されている。
これらの従来技術においては、低温から常温における条件下においても潤滑効果を持続できるという効果を奏するものとされている。
【０００８】
【特許文献１】特開平０５−１９４９７０号公報
【特許文献２】特開平０５−９３０５９号公報
【特許文献３】特開昭６２−２５６２１８号公報
【発明の開示】
【発明が解決しようとする課題】
【０００９】
ところで、強磁性金属薄膜型の磁気記録媒体においては、より優れた耐久性を確保するべく、一般的に磁性層上にはカーボン保護層が形成される。
これは前述のコンスーマービデオフォーマットであるＤＶ用テープ、あるいは業務用ビデオフォーマットであるＤＶＣＡＭ用テープ、さらにはテープストリーマ用途であるＡＩＴ用テープ等に用いられる磁気記録媒体において実用化されている技術である。
【００１０】
このような構成の磁気記録媒体において、更なる耐久性や走行性の改善を図るべく、カーボン保護層上に潤滑剤を塗布することとすると、カーボン保護層表面のエネルギーは、強磁性金属薄膜と比較して小さいため、潤滑剤との吸着性が充分に確保できず、長時間使用によって、走行性や耐久性が急激に劣化する等の問題が顕著となってきた。
【００１１】
すなわち、カーボン保護層の存在を前提とした場合、今後においては、滑剤の化学構造そのものの検討が必要とされていたが、前記特許文献に開示されている各種潤滑剤のカーボン保護層に対する吸着力は充分であるとはいえず、多数回走行を行った場合においても、安定した潤滑特性を維持することが困難であった。
【００１２】
また、従来においては、カーボン保護層との吸着性の良い潤滑剤についての種々の検討がなされてはきたが、これら公知の潤滑剤化合物を単独でカーボン保護層上に塗布した構成の磁気記録媒体においては、今後より一層必要とされる磁気記録媒体の長時間使用においても安定した磁気特性を維持することへの要求を満足させるに至らなかった。
【００１３】
そこで本発明においては、上述したような従来の課題に鑑みて、特にカーボン保護層が形成された強磁性金属薄膜型の磁気記録媒体に好適な潤滑剤についての検討を行い、極めて厳しい使用条件下においても密着性や潤滑性が保たれ、長期に亘り潤滑効果が持続し、多数回走行を行った場合においても優れた潤滑特性を維持、発揮でき、走行性安定性、耐久性ともに優れ、さらには厳しい環境下においても経時的に安定した潤滑特性、すなわち走行性を発揮し得る磁気記録媒体を提供することを目的とする。
【課題を解決するための手段】
【００１４】
本発明においては、非磁性支持体上に、少なくとも磁性層が形成されている磁気記録媒体であって、下記一般式（１）に示される末端に水酸基を有するパーフルオロポリエーテルと長鎖カルボン酸とのエステル化合物、下記一般式（２）に示される末端にカルボキシル基を有するパーフルオロポリエーテルと長鎖アルコールとのエステル化合物、下記一般式（３）に示される末端にカルボキシル基を有する二官能パーフルオロポリエーテルとアミンの化合物、下記一般式（４）に示される末端にカルボキシル基を有するパーフルオロポリエーテルとアミンの化合物、下記一般式（５）に示されるパーフルオロアルキルアルコールのうちの、少なくともいずれかと、下記一般式（６）で示されるフルオロアルキルジカルボン酸誘導体とを含有する潤滑剤が最外層に保持されている磁気記録媒体を提供する。
Ｒ1ＣＯＯＣＨ2Ｒf1ＣＨ2ＯＣＯＲ1・・・（１）
（但し、一般式（１）中、Ｒf1は、パーフルオロポリエーテル鎖を表し、Ｒ1は、炭化水素基またはフッ化炭化水素基である。）
Ｒ2ＯＣＯＲf2ＣＯＯＲ2・・・（２）
（但し、Ｒf2はパーフルオロポリエーテル鎖を表し、Ｒ2は炭化水素基またはフッ化炭化水素基である。）
【００１５】
【化５】
2006190393.tif 000003
【００１６】
但し、Ｒf3はパーフルオロポリエーテル鎖を表し、Ｒ3、Ｒ4、Ｒ5およびＲ6は炭化水素基または水素である。
【００１７】
【化６】
2006190393.tif 000004
【００１８】
但し、Ｒf4はパーフルオロポリエーテル鎖を表し、Ｒ11、Ｒ12、Ｒ13およびＲ14は炭化水素基または水素である。
【００１９】
ＣjＦ2j+1（ＣＨ2）kＯＨ・・・（５）
（但し、ｊ≧４、ｋ≧０である。）
【００２０】
【化７】
2006190393.tif 000005
【００２１】
但し、一般式（６）中、Ｒf基は、下記一般式（７）で表される基である。
【００２２】
【化８】
2006190393.tif 000006
【００２３】
一般式（７）中、ｍ＝２〜２０、ｎ＝４〜１８である。
【発明の効果】
【００２４】
本発明によれば、上記のような、特定の化学構造を有する化合物を組み合わせて潤滑剤を作製し、これをカーボン保護層上に塗布したことにより、極めて厳しい使用条件下においても優れた密着性、潤滑性が得られ、長期に亘って走行した場合においても潤滑効果を持続でき、走行安定性、及び耐久性についての向上が図られた。
特に、従来において、単一の種類の潤滑剤を使用した場合に比較して、厳しい環境下における経時的な潤滑特性の安定性を飛躍的に向上させることができた。
【発明を実施するための最良の形態】
【００２５】
本発明の磁気記録媒体の具体的な実施の形態について、図を参照して詳細に説明する。本発明は以下に示す例に限定されるものではなく、従来公知の構成や材料を付加したり、置換したりすることができる。
図１に本発明の磁気記録媒体の一例の概略構成図を示す。
磁気記録媒体１０は、非磁性支持体１上に、強磁性金属薄膜よりなる磁性層２、保護層３が形成され、磁性層形成面と反対側の主面にバックコート層５が形成されており、保護層３上には潤滑剤層４が保持された構成を有している。以下、各構成要素について説明する。
【００２６】
非磁性支持体１としては、通常の磁気記録媒体の支持体として使用される材料を何れも使用できる。例えば、ポリエチレンテレフタレート、ポリエチレンナフタレート等のポリエステル類、ポリエチレン、ポリプロピレン等のポリオレフィン類、セルローストリアセテート、セルロースダイアセテート等のセルロース誘導体、ポリ塩化ビニル、ポリ塩化ビニリデン等のビニル系樹脂、ポリカーボネート、ポリイミド、ポリアミド、ポリアミドイミド等のプラスチックス、アルミニウム合金、チタン合金等の軽金属、ガラス等のセラミックス等が挙げられる。
非磁性支持体１としては、アルミニウム合金板やガラス板等、剛性を有する材料を適用してもよく、この場合、非磁性支持体２の表面にアルマイト処理等を施して酸化被膜やＮｉ−Ｐ皮膜等を形成し、非磁性支持体２の表面に硬化処理を施してもよい。
また、非磁性支持体１の形態としては、フィルム状、シート状、ディスク状、カード状、ドラム状等のいずれであってもよい。
【００２７】
また、非磁性支持体１の表面には、所定の突起、例えば山状突起、しわ状突起、粒状突起のうち少なくとも一種以上の突起を形成して表面粗さをコントロールしてもよい。
上記突起を非磁性支持体１上に形成することにより、磁性層２の表面性を制御できるが、これら突起のうち少なくとも二種以上、特に、山状突起を形成した非磁性支持体１上にしわ状突起及び粒状突起を形成すると、耐久性及び走行性が著しく改善されることが確かめられた。
この場合、突起の全体としての高さは、１０〜２００ｎｍの範囲内であることが好ましく、その密度は１×１０5〜１×１０7個／ｍｍ2であることが好ましい。
【００２８】
山状突起は、粒径が５０〜３００ｎｍ程度の無機微粒子を非磁性支持体１中に内添させることにより形成できる。山状突起の高さは、非磁性支持体１から１０〜１００ｎｍであることが好ましく、山状突起の密度は、約１×１０4〜１×１０5個／ｍｍ2であることが好ましい。
山状突起を形成する際に非磁性支持体１に内添させる無機微粒子としては、炭酸カルシウム、シリカ、アルミナ等を使用することが好ましい。
【００２９】
しわ状突起は、特定の混合溶媒を用いた樹脂の希薄溶液を、非磁性支持体１上に塗布して乾燥させることにより形成される。しわ状突起の高さは、０．０１〜１μｍであることが好ましく、０．０３〜０．５μｍとすることがより好ましい。また、しわ状突起間の最短間隔は、０．１〜２０μｍであることが好ましい。
しわ状突起を形成するための樹脂としては、ポリエチレンテレフタレート、ポリエチレンナフタレート等のポリエステル、ポリアミド、ポリスチロール、ポリカーボネート、ポリアクリレート、ポリスルフォン、ポリ塩化ビニル、ポリ塩化ビニリデン、ポリビニルブチラール、ポリフェニレンオキサイド、フェノキシ樹脂等の単体、混合体または共重合体が使用でき、可溶性溶剤を有するものが適している。
そして、これらの樹脂をその良溶媒に樹脂濃度１〜１０００ｐｐｍで溶解させた溶液に、その樹脂の貧溶媒であって前記良溶媒より高い沸点を有する溶媒を樹脂に対して１０〜１００倍量添加した溶液を、非磁性支持体１の表面に塗布し、乾燥させることにより、非常に微細なしわ状突起を有する薄層を形成できる。
【００３０】
粒状突起は、アクリル樹脂等の有機超微粒子、またはシリカ、金属紛等の無機微粒子を、非磁性支持体１上に球状あるいは半球状に付着させることにより形成される。
粒状突起の高さは、５〜５０ｎｍであることが好ましく、粒状突起の密度は１×１０6〜５×１０7個／ｍｍ2であることが好ましい。
【００３１】
磁性層２は、メッキやスパッタリング、真空蒸着等、いわゆる物理的蒸着法（ＰＶＤ：Physical Vapor Deposition）の手法により、強磁性金属材料を非磁性支持体１上に直接被着させることにより形成できる。すなわち磁性層２は、強磁性金属材料からなるものである。このような手法により形成される磁性層２の膜厚は、０．０１〜１μｍとすることが好適である。
磁性層２を形成する強磁性金属材料としては、例えばＦｅ、Ｃｏ、Ｎｉ等の金属、Ｃｏ−Ｎｉ系合金、Ｃｏ−Ｐｔ系合金、Ｃｏ−Ｐｔ−Ｎｉ系合金、Ｆｅ−Ｃｏ系合金、Ｆｅ−Ｎｉ系合金、Ｆｅ−Ｃｏ−Ｎｉ系合金、Ｆｅ−Ｎｉ−Ｂ系合金、Ｆｅ−Ｃｏ−Ｂ系合金、Ｆｅ−Ｃｏ−Ｎｉ−Ｂ系合金、Ｃｏ−Ｃｒ系合金あるいはこれにＰｔ、Ａｌ等の金属が含有されたものが適用できる。
強磁性金属薄膜には面内磁化膜と垂直磁化膜とがあり、特に、Ｃｏ−Ｃｒ系合金を使用した場合には垂直磁化膜が形成される。
面内磁化膜を形成する場合、非磁性支持体１上に、Ｂｉ、Ｓｂ、Ｐｂ、Ｓｎ、Ｇａ、Ｉｎ、Ｇｅ、Ｓｉ、Ｔｌ等の低融点非磁性材料からなる下地層を予め形成しておくことが好ましい。
上記各種金属磁性材料を、非磁性支持体１の垂直方向から蒸着又はスパッタして磁性層を形成する際に、これらの低融点非磁性材料を拡散させることにより、強磁性金属薄膜の配向性が解消されて面内等方性が確保されるとともに、抗磁性が向上する。
【００３２】
保護層３は、磁性層２上に、例えばカーボンを化学気相成長法（ＣＶＤ：Chemical Vapor Deposition）等により被着させることにより形成される。
保護層３の膜厚は、２〜１００ｎｍであることが好ましく、５〜３０ｎｍとすることがより好ましい。膜厚が２ｎｍ未満であると、走行耐久性が充分に得られないおそれがある。一方、膜厚が１００ｎｍを超えると、スペーシングロスにより短波長記録を行う際に充分な出力が得られなくなるおそれがある。
【００３３】
また、磁性層２の形成面側とは反対側の主面に、所定の支持補強層（図示せず）を形成してもよい。
支持補強層は、例えば、Ｍｇ、Ａｌ、Ｓｉ、Ｔｉ、Ｖ、Ｃｒ、Ｆｅ、Ｃｏ、Ｎｉ、Ｃｕ、Ｚｎ、Ｇｅ、Ｚｒ、Ｎｂ、Ｍｏ、Ｗ等の金属や、これら金属の合金、酸化物により形成することが好ましい。
形成方法としては、蒸着法、スパッタ法、イオンプレーティング法等の成膜方法が適用可能であり、膜厚は２０〜５００ｎｍ程度が好適である。
【００３４】
バックコート層５は、結合剤樹脂と粉末成分とを有機溶媒に混合分散させた塗料を非磁性支持体に塗布することにより形成できる。
ここで、バックコート用塗料の調製に使用する結合剤樹脂としては、例えば塩化ビニル−酢酸ビニル系共重合体、塩化ビニル−塩化ビニリデン共重合体、塩化ビニル−アクリロニトリル共重合体、アクリル酸エステル−アクリロニトリル共重合体、熱可塑性ポリウレタンエラストマー、塩化ビニリデン−アクリロニトリル共重合体、ブタジエン−アクリロニトリル共重合体、ポリアミド樹脂、ポリビニルブチラール、セルロース誘導体、ポリエステル樹脂、フェノール樹脂、エポキシ樹脂、ポリウレタン硬化型樹脂、メラミン樹脂、アルキッド樹脂、シリコーン樹脂、エポキシ−ポリアミド樹脂、ニトロセルロース−メラミン樹脂、高分子量ポリエステル樹脂とイソシアネートプレポリマーの混合物、メタクリル酸塩共重合体とジイソシアネートプレポリマーの混合物、ポリエステルポリオールとポリイソシアネートとの混合物、尿素ホルムアルデヒド樹脂、低分子量グリコール／高分子量ジオール／トリフェニルメタントリイソシアネートとの混合物、ポリアミン樹脂及びこれらの混合物等が挙げられる。
あるいは、粉末成分の分散性の改善を図るために、親水性極性基を有する結合剤樹脂を使用してもよい。
一方、上記粉末成分としては、導電性を付与するためのカーボン系微粉末や表面粗度のコントロール及び耐久性向上のために添加される無機顔料が挙げられる。
上記カーボン系微粒子としては、ファーネスカーボン、チャネルカーボン、アセチレンカーボン、サーマルカーボン、ランプカーボン等が例示され、上記無機顔料としては、α−ＦｅＯＯＨ、α−Ｆｅ2Ｏ3、Ｃｒ2Ｏ3、ＴｉＯ2、ＺｎＯ、ＳｉＯ、ＳｉＯ2、ＳｉＯ2・２Ｈ2Ｏ、Ａｌ2Ｏ3、ＣａＣＯ3、ＭｇＣＯ3、Ｓｂ2Ｏ3等が例示される。
【００３５】
バックコート層用塗料調製用の有機溶剤としては、アセトン、メチルエチルケトン、メチルイソブチルケトン、シクロヘキサノン等のケトン系溶剤、酢酸メチル、酢酸エチル、酢酸ブチル、乳酸エチル、酢酸グリコールモノエチルエーテル等のエステル系溶剤、グリコールジメチルエーテル、グリコールモノエチルエーテル、ジオキサン等のグリコールエーテル系溶剤、ベンゼン、トルエン、キシレン等の芳香族炭化水素系溶剤、ヘキサン、ヘプタン等の脂肪族炭化水素溶媒、メチレンクロライド、エチレンクロライド、四塩化炭素、クロロホルム、エチレンクロロヒドリン、ジクロルベンゼン等の塩素化炭化水素系溶媒等、汎用の溶剤を適用できる。
【００３６】
また、バックコート層５には、公知の潤滑剤を併用してもよい。
この場合、バックコート層中に潤滑剤を内添してもよく、あるいはバックコート層上に潤滑剤を被着してもよい。
上記潤滑剤としては、脂肪酸、脂肪酸エステル、脂肪酸アミド、金属石鹸、脂肪族アルコール、シリコーン系潤滑剤等、従来周知の潤滑剤をいずれも使用できる。
【００３７】
次に、本発明の特徴点である潤滑剤層４について、具体的に説明する。
〔第一の例〕
先ず、第一の例としては、下記一般式（１）に示される末端に水酸基を有するパーフルオロポリエーテルと長鎖カルボン酸とのエステル化合物と、下記一般式（６）で示されるフルオロアルキルジカルボン酸誘導体とを含有する潤滑剤が最外層に保持されている磁気記録媒体を作製する。
Ｒ1ＣＯＯＣＨ2Ｒf1ＣＨ2ＯＣＯＲ1・・・（１）
（但し、一般式（１）中、Ｒf1は、パーフルオロポリエーテル鎖を表し、Ｒ1は、炭化水素基またはフッ化炭化水素基である。）
【００３８】
【化９】
2006190393.tif 000007
【００３９】
但し、一般式（６）中、Ｒf基は、非置換もしくは置換で、飽和若しくは不飽和の、含フッ素炭化水素基あるいは炭化水素基とすることができるが、特に、下記一般式（７）で表される基に特定することにより、最終的に得られる磁気記録媒体において高い潤滑特性を発揮でき、優れた走行耐久性、厳しい環境下における経時的安定性が実現できることが確かめられた。
【００４０】
【化１０】
2006190393.tif 000008
【００４１】
一般式（７）中、ｍ＝２〜２０、ｎ＝４〜１８である。
【００４２】
一般式（１）に示す、末端に水酸基を有するパーフルオロポリエーテルと長鎖カルボン酸とのエステル化合物は、以下の方法で簡単に合成することができる。
例えば、末端に水酸基を有するパーフルオロポリエーテルとカルボン酸クロリドとを塩基を触媒として反応させることによって得られる。
末端に水酸基を有するパーフルオロポリエーテルとしては、水酸基を両末端に有するものが好ましく、ＨＯＣＨ2ＣＦ2（ＯＣ2Ｆ4）p（ＯＣＦ2）qＯＣＦ2ＣＨ2ＯＨ等が例示される。
この末端に水酸基を有するパーフルオロポリエーテルは、これに限定されるものではなく、パーフルオロポリエーテル化学式中のｐ、ｑはいずれも１以上の整数を表す。
この末端に水酸基を有するパーフルオロポリエーテルの分子量は、特に制約されるものではないが、実用的には６００〜５０００程度が好ましい。分子量が大きすぎると、末端基の吸着基としての効果が薄れると同時に、パーフルオロポリエーテル鎖が大きくなる分、既存の炭化水素系溶媒に溶解しにくくなり、分子量が小さすぎると、パーフルオロポリエーテル鎖による潤滑効果が失われてしまうためである。
なお、この末端に水酸基を有するパーフルオロポリエーテルにおいては、パーフルオロポリエーテル鎖が部分水素化されてもよい。すなわち、パーフルオロポリエーテル鎖のフッ素原子の一部（５０％以下）を水素原子で置換してもよい。この場合には、パーフルオロポリエーテルとして部分水素化したパーフルオロポリエーテルを使用すればよい。
【００４３】
また、カルボン酸クロリド塩基としては、市販品、あるいは合成品のいずれも使用可能である。
一方の長鎖カルボン酸としては、任意の構造を有するものを適用でき、その構造は、分岐構造、異性体構造、脂環構造、不飽和結合の有無によらず選択できる。
分子量に関しても任意であるが、分子量が小さくなるに従って通常の炭化水素系の有機溶媒に溶解し難くなることから、少なくともアルキル基の炭素数が１０以上であることが好ましい。
【００４４】
また、上記一般式（６）に示されるフルオロアルキルジカルボン酸誘導体は、部分フッ化アルコールと１,２,３-プロパントリカルボン酸とをほぼ等モル量で反応させることによって、合成することができる。
【００４５】
また、上記Ｒf基を表す一般式（７）のｍとｎは、それぞれ、ｍ＝２〜２０、ｎ＝４〜１８とすることが好ましく、更には、ｍ＝４〜１３、ｎ＝４〜１０がより好ましい。
【００４６】
炭素数を上記のように限定するのは、アルキル基または含フッ素アルキル基を構成する炭素数（ｍとｎの和）が上記数値範囲の下限以上であると、疎水性基間の凝集力が有効に発揮され、良好な潤滑作用が発現し、摩擦・摩耗耐久性が向上するからである。また、その炭素数が上記上限以下であると、前記カルボン酸系化合物からなる潤滑剤の溶媒に対する溶解性が良好に保たれる。
【００４７】
更に、本例における潤滑剤においては、前記一般式（１）に示す、末端に水酸基を有するパーフルオロポリエーテルと長鎖カルボン酸とのエステル化合物と、前記一般式（６）のフルオロアルキルジカルボン酸誘導体との混合比は、重量比で１０：９０〜９０：１０とすることにより、優れた潤滑特性が発揮され、長時間、磁気記録媒体の使用を行った場合においても優れた潤滑特性が維持でき、良好な経時的安定性が得られ、耐久性に優れた磁気記録媒体が得られることが確かめられた。
一方、上記数値範囲を外れた範囲において潤滑剤を調製すると、特に、厳しい環境下における保存後に潤滑特性が劣化してしまい、経時的安定性の点において悪化してしまうことが確かめられた。
【００４８】
潤滑剤を磁気記録媒体の最外層に保持させる方法としては、磁性層２の表面や、保護層３の表面にトップコートする方法が挙げられる。
塗布量は、０．０５ｍｇ／ｍ2〜１００ｍｇ／ｍ2であるのが好ましく、０．１ｍｇ／ｍ2〜５０ｍｇ／ｍ2であるのがより好ましい。
塗布量が上記数値範囲未満であると、摩擦係数の低下、耐磨耗性・耐久性の向上という効果が充分には得られず、塗布量があまり多すぎると、摺動部材と摺動箇所との間でハリツキ現象が起こり、走行性が悪化する。
【００４９】
また、本例の磁気記録媒体においては、必要に応じて、防錆剤を併用してもよい。防錆剤としては、通常この種の磁気記録媒体の防錆剤として使用されるものであれば何れも使用でき、例えばフェノール類、ナフトール類、キノン類、窒素原子を含む複素環化合物、酸素原子を含む複素環化合物、硫黄原子を含む複素環化合物等が挙げられる。
【００５０】
本例の潤滑剤を磁性層側の最表面に保持させたことにより、極めて厳しい使用条件下においても、優れた密着性や潤滑性が保たれ、長期に亘って潤滑効果が持続でき、経時的にも優れた安定性が発揮されるため、磁気記録媒体の良好な走行性及び耐久性が確保された。
【００５１】
〔第二の例〕
第二の例としては、下記一般式（２）に示される末端にカルボキシル基を有するパーフルオロポリエーテルと長鎖アルコールとのエステル化合物と、下記一般式（６）で示されるフルオロアルキルジカルボン酸誘導体とを含有する潤滑剤が最外層に保持されている磁気記録媒体を作製した。
Ｒ2ＯＣＯＲf2ＣＯＯＲ2・・・（２）
（但し、Ｒf2はパーフルオロポリエーテル鎖を表し、Ｒ2は炭化水素基またはフッ化炭化水素基である。）
【００５２】
【化１１】
2006190393.tif 000009
【００５３】
但し、一般式（６）中、Ｒf基は、非置換もしくは置換で、飽和若しくは不飽和の、含フッ素炭化水素基あるいは炭化水素基とすることができるが、特に、下記一般式（７）で表される基に特定することにより、最終的に得られる磁気記録媒体において高い潤滑特性を発揮でき、優れた走行耐久性、厳しい環境下における経時的安定性が実現できることが確かめられた。
【００５４】
【化１２】
2006190393.tif 000010
【００５５】
一般式（７）中、ｍ＝２〜２０、ｎ＝４〜１８である。
【００５６】
一般式（２）に示す、末端にカルボキシル基を有するパーフルオロポリエーテルと長鎖アルコールとのエステル化合物は、例えば、末端にカルボキシル基を有するパーフルオロポリエーテルと所定のアルコールとを、触媒存在下で反応させることにより得ることができる。分子量、炭素数等は、上記〔第一の例〕と同様とすることができる。
【００５７】
また、上記一般式（６）に示されるフルオロアルキルジカルボン酸誘導体は、部分フッ化アルコールと１,２,３−プロパントリカルボン酸とをほぼ等モル量で反応させることによって、合成することができる。
【００５８】
また、上記Ｒf基を表す一般式（７）のｍとｎは、それぞれ、ｍ＝２〜２０、ｎ＝４〜１８とすることが好ましく、更には、ｍ＝４〜１３、ｎ＝４〜１０がより好ましい。
【００５９】
炭素数を上記のように限定するのは、アルキル基または含フッ素アルキル基を構成する炭素数（ｍとｎの和）が上記数値範囲の下限以上であると、疎水性基間の凝集力が有効に発揮され、良好な潤滑作用が発現し、摩擦・摩耗耐久性が向上するからである。また、その炭素数が上記上限以下であると、前記カルボン酸系化合物からなる潤滑剤の溶媒に対する溶解性が良好に保たれる。
【００６０】
更に、本例における潤滑剤においては、前記一般式（２）に示す、末端にカルボキシル基を有するパーフルオロポリエーテルと長鎖アルコールとのエステル化合物と、前記一般式（６）のフルオロアルキルジカルボン酸誘導体との混合比は、重量比で１０：９０〜９０：１０とすることにより、優れた潤滑特性が発揮され、長時間、磁気記録媒体の使用を行った場合においても優れた潤滑特性が維持でき、良好な経時的安定性が得られ、耐久性に優れた磁気記録媒体が得られることが確かめられた。
一方、上記数値範囲を外れた範囲において潤滑剤を調製すると、特に、厳しい環境下における保存後に潤滑特性が劣化してしまい、経時的安定性の点において悪化してしまうことが確かめられた。
【００６１】
潤滑剤を磁気記録媒体の最外層に保持させる方法としては、磁性層２の表面や、保護層３の表面にトップコートする方法が挙げられる。
塗布量は、０．０５ｍｇ／ｍ2〜１００ｍｇ／ｍ2であるのが好ましく、０．１ｍｇ／ｍ2〜５０ｍｇ／ｍ2であるのがより好ましい。
塗布量が上記数値範囲未満であると、摩擦係数の低下、耐磨耗性・耐久性の向上という効果が充分には得られず、塗布量があまり多すぎると、摺動部材と摺動箇所との間でハリツキ現象が起こり、走行性が悪化する。
【００６２】
また、本例の磁気記録媒体においては、必要に応じて、防錆剤を併用してもよい。防錆剤としては、通常この種の磁気記録媒体の防錆剤として使用されるものであれば何れも使用でき、例えばフェノール類、ナフトール類、キノン類、窒素原子を含む複素環化合物、酸素原子を含む複素環化合物、硫黄原子を含む複素環化合物等が挙げられる。
【００６３】
本例の潤滑剤を磁性層側の最表面に保持させたことにより、極めて厳しい使用条件下においても、優れた密着性や潤滑性が保たれ、長期に亘って潤滑効果が持続でき、経時的にも優れた安定性が発揮されるため、磁気記録媒体の良好な走行性及び耐久性が確保された。
【００６４】
〔第三の例〕
第三の例においては、下記一般式（３）に示される末端にカルボキシル基を有する二官能パーフルオロポリエーテルとアミンの化合物と、下記一般式（６）で示されるフルオロアルキルジカルボン酸誘導体とを含有する潤滑剤が最外層に保持されている磁気記録媒体を作製する。
【００６５】
【化１３】
2006190393.tif 000011
【００６６】
但し、上記一般式（３）中、Ｒf3はパーフルオロポリエーテル鎖を表し、Ｒ3、Ｒ4、Ｒ5およびＲ6は炭化水素基または水素である。
【００６７】
【化１４】
2006190393.tif 000012
【００６８】
但し、上記一般式（６）中、Ｒf基は、非置換もしくは置換で、飽和若しくは不飽和の、含フッ素炭化水素基あるいは炭化水素基とすることができるが、特に、下記一般式（７）で表される基に特定することにより、最終的に得られる磁気記録媒体において高い潤滑特性を発揮でき、優れた走行耐久性、経時的安定性が実現できることが確かめられた。
【００６９】
【化１５】
2006190393.tif 000013
【００７０】
上記一般式（３）中、ｍ＝２〜２０、ｎ＝４〜１８である。
【００７１】
上記一般式（３）に示す末端にカルボキシル基を有する二官能パーフルオロポリエーテルとアミンの化合物は、例えば末端にカルボキシル基を有する二官能パーフルオロポリエーテルとアミンとを熱反応させることによって得られる。
【００７２】
上記末端にカルボキシル基を有するパーフルオロポリエーテルとしては、カルボキシル基を両末端に有するものが好ましく、例えば、ＨＯＯＣＣＦ2（ＯＣ2 Ｆ4 ）p（ＯＣＦ2 ）q ＯＣＦ2ＣＯＯＨ等が挙げられる。
【００７３】
上記末端にカルボキシル基を有するパーフルオロポリエーテルは、これらに限定されるものではない。
尚、化学式中のｐ、ｑはいずれも１以上の整数を表す。
この末端にカルボキシル基を有するパーフルオロポリエーテルの分子量は、特に制約されるものではなく、実用的には６００〜５０００程度が好ましい。
分子量が大きすぎると、末端基の吸着基としての効果が薄れると同時に、パーフルオロポリエーテル鎖が大きくなる分、既存の炭化水素系溶媒に溶解しにくくなる。逆に、分子量が小さすぎると、パーフルオロポリエーテル鎖による潤滑効果が失われてしまう。
なお、この末端にカルボン酸基を有するパーフルオロポリエーテルにおいては、パーフルオロポリエーテル鎖が部分水素化されてもよい。すなわち、パーフルオロポリエーテル鎖のフッ素原子の一部（５０％以下）を水素原子で置換してもよい。
この場合には、パーフルオロポリエーテルとして部分水素化したパーフルオロポリエーテルを使用すればよい。
【００７４】
また、上記一般式（６）に示されるフルオロアルキルジカルボン酸誘導体は、部分フッ化アルコールと１,２,３−プロパントリカルボン酸とをほぼ等モル量で反応させることによって、合成できる。
【００７５】
また、上記Ｒf基を表す一般式（７）のｍとｎは、それぞれ、ｍ＝２〜２０、ｎ＝４〜１８とすることが好ましく、更には、ｍ＝４〜１３、ｎ＝４〜１０がより好ましい。
炭素数を上記のように限定するのは、アルキル基または含フッ素アルキル基を構成する炭素数（ｍとｎの和）が上記数値範囲の下限以上であると、疎水性基間の凝集力が有効に発揮され、良好な潤滑作用が発現し、摩擦・摩耗耐久性が向上するからである。また、その炭素数が上記上限以下であると、前記カルボン酸系化合物からなる潤滑剤の溶媒に対する溶解性が良好に保たれる。
【００７６】
更に、本例における潤滑剤においては、前記一般式（３）に示される末端にカルボキシル基を有する二官能パーフルオロポリエーテルとアミンの化合物と、前記一般式（６）で示されるフルオロアルキルジカルボン酸誘導体との混合比は、重量比で１０：９０〜９０：１０とすることにより、優れた潤滑特性が発揮され、長時間、磁気記録媒体の使用を行った場合においても優れた潤滑特性が維持でき、良好な経時的安定性が得られ、耐久性に優れた磁気記録媒体が得られることが確かめられた。
一方、上記数値範囲を外れた範囲において潤滑剤を調製すると、特に、厳しい環境下における保存後に潤滑特性が劣化してしまい、経時的安定性の点において悪化してしまうことが確かめられた。
【００７７】
潤滑剤を磁気記録媒体の最外層に保持させる方法としては、磁性層２の表面や、保護層３の表面にトップコートする方法が挙げられる。
塗布量は、０．０５ｍｇ／ｍ2〜１００ｍｇ／ｍ2であるのが好ましく、０．１ｍｇ／ｍ2〜５０ｍｇ／ｍ2であるのがより好ましい。
塗布量が上記数値範囲未満であると、摩擦係数の低下、耐磨耗性・耐久性の向上という効果が充分には得られず、塗布量があまり多すぎると、摺動部材と摺動箇所との間でハリツキ現象が起こり、走行性が悪化する。
【００７８】
また、本例の磁気記録媒体においては、必要に応じて、防錆剤を併用してもよい。防錆剤としては、通常この種の磁気記録媒体の防錆剤として使用されるものであれば何れも使用でき、例えばフェノール類、ナフトール類、キノン類、窒素原子を含む複素環化合物、酸素原子を含む複素環化合物、硫黄原子を含む複素環化合物等が挙げられる。
【００７９】
本例の潤滑剤を磁性層側の最表面に保持させたことにより、極めて厳しい使用条件下においても、優れた密着性や潤滑性が保たれ、長期に亘って潤滑効果が持続でき、経時的にも優れた安定性が発揮されるため、磁気記録媒体の良好な走行性及び耐久性が確保された。
【００８０】
〔第四の例〕
第四の例においては、一般式（４）に示される末端にカルボキシル基を有するパーフルオロポリエーテルとアミンの化合物と、一般式（６）で示されるフルオロアルキルジカルボン酸誘導体とを含有する潤滑剤が最外層に保持されている磁気記録媒体を作製する。
【００８１】
【化１６】
2006190393.tif 000014
【００８２】
但し、Ｒf4はパーフルオロポリエーテル鎖を表し、Ｒ11、Ｒ12、Ｒ13およびＲ14は炭化水素基または水素である。
【００８３】
【化１７】
2006190393.tif 000015
【００８４】
但し、一般式（６）中、Ｒf基は、非置換もしくは置換で、飽和若しくは不飽和の、含フッ素炭化水素基あるいは炭化水素基とすることができるが、特に、下記一般式（７）で表される基に特定することにより、最終的に得られる磁気記録媒体において高い潤滑特性を発揮でき、優れた走行耐久性、経時的安定性が実現できることが確かめられた。
【００８５】
【化１８】
2006190393.tif 000016
【００８６】
一般式（７）中、ｍ＝２〜２０、ｎ＝４〜１８である。
【００８７】
上記一般式（４）は、一端にカルボキシル基を有するパーフルオロポリエーテルとアミンのエステルである。原料及び合成方法については、上記第三の例にならうものとし、詳細な説明を省略する。
【００８８】
また、上記一般式（６）に示されるフルオロアルキルジカルボン酸誘導体は、部分フッ化アルコールと１,２,３−プロパントリカルボン酸とをほぼ等モル量で反応させることによって、合成できる。
【００８９】
また、上記Ｒf基を表す一般式（７）のｍとｎは、それぞれ、ｍ＝２〜２０、ｎ＝４〜１８とすることが好ましく、更には、ｍ＝４〜１３、ｎ＝４〜１０がより好ましい。
【００９０】
炭素数を上記のように限定するのは、アルキル基または含フッ素アルキル基を構成する炭素数（ｍとｎの和）が上記数値範囲の下限以上であると、疎水性基間の凝集力が有効に発揮され、良好な潤滑作用が発現し、摩擦・摩耗耐久性が向上するからである。また、その炭素数が上記上限以下であると、前記カルボン酸系化合物からなる潤滑剤の溶媒に対する溶解性が良好に保たれる。
【００９１】
更に、本例における潤滑剤においては、一般式（４）に示す末端にカルボキシル基を有するパーフルオロポリエーテルとアミンの化合物と、一般式（６）で示されるフルオロアルキルジカルボン酸誘導体との混合比は、重量比で１０：９０〜９０：１０とすることにより、優れた潤滑特性が発揮され、長時間、磁気記録媒体の使用を行った場合においても優れた潤滑特性が維持でき、良好な経時的安定性が得られ、耐久性に優れた磁気記録媒体が得られることが確かめられた。
一方、上記数値範囲を外れた範囲において潤滑剤を調製すると、特に、厳しい環境下における保存後に潤滑特性が劣化してしまい、経時的安定性の点において悪化してしまうことが確かめられた。
【００９２】
潤滑剤を磁気記録媒体の最外層に保持させる方法としては、磁性層２の表面や、保護層３の表面にトップコートする方法が挙げられる。
塗布量は、０．０５ｍｇ／ｍ2〜１００ｍｇ／ｍ2であるのが好ましく、０．１ｍｇ／ｍ2〜５０ｍｇ／ｍ2であるのがより好ましい。
塗布量が上記数値範囲未満であると、摩擦係数の低下、耐磨耗性・耐久性の向上という効果が充分には得られず、塗布量があまり多すぎると、摺動部材と摺動箇所との間でハリツキ現象が起こり、走行性が悪化する。
【００９３】
また、本例の磁気記録媒体においては、必要に応じて、防錆剤を併用してもよい。防錆剤としては、通常この種の磁気記録媒体の防錆剤として使用されるものであれば何れも使用でき、例えばフェノール類、ナフトール類、キノン類、窒素原子を含む複素環化合物、酸素原子を含む複素環化合物、硫黄原子を含む複素環化合物等が挙げられる。
【００９４】
本例の潤滑剤を磁性層側の最表面に保持させたことにより、極めて厳しい使用条件下においても、優れた密着性や潤滑性が保たれ、長期に亘って潤滑効果が持続でき、経時的にも優れた安定性が発揮されるため、磁気記録媒体の良好な走行性及び耐久性が確保された。
【００９５】
〔第五の例〕
第五の例においては、下記一般式（５）に示されるパーフルオロアルキルアルコールと、  下記一般式（６）で示されるフルオロアルキルジカルボン酸誘導体とを含有する潤滑剤を最外層に保持する。
ＣjＦ2j+1（ＣＨ2）kＯＨ・・・（５）
（但し、ｊ≧４、ｋ≧０である。）
【００９６】
【化１９】
2006190393.tif 000017
【００９７】
但し、一般式（６）中、Ｒf基は、非置換もしくは置換で、飽和若しくは不飽和の、含フッ素炭化水素基あるいは炭化水素基とすることができるが、特に、下記一般式（７）で表される基に特定することにより、最終的に得られる磁気記録媒体において高い潤滑特性を発揮でき、優れた走行耐久性、経時的安定性が実現できることが確かめられた。
【００９８】
【化２０】
2006190393.tif 000018
【００９９】
一般式（７）中、ｍ＝２〜２０、ｎ＝４〜１８である。
【０１００】
一般式（５）のパーフルオロアルキル基（−ＣkＦ2k+1）の炭素数ｋは、４以上とすることが好ましく、更には、６以上とするのがより好ましい。
【０１０１】
また、上記一般式（６）に示されるフルオロアルキルジカルボン酸誘導体は、部分フッ化アルコールと１,２,３−プロパントリカルボン酸とをほぼ等モル量で反応させることによって、合成できる。
【０１０２】
また、上記Ｒf基を表す一般式（７）のｍとｎは、それぞれ、ｍ＝２〜２０、ｎ＝４〜１８とすることが好ましく、更には、ｍ＝４〜１３、ｎ＝４〜１０がより好ましい。
【０１０３】
炭素数を上記のように限定するのは、アルキル基または含フッ素アルキル基を構成する炭素数（ｍとｎの和）が上記数値範囲の下限以上であると、疎水性基間の凝集力が有効に発揮され、良好な潤滑作用が発現し、摩擦・摩耗耐久性が向上するからである。また、その炭素数が上記上限以下であると、前記カルボン酸系化合物からなる潤滑剤の溶媒に対する溶解性が良好に保たれる。
【０１０４】
更に、本例における潤滑剤においては、前記一般式（５）に示すパーフルオロアルキルアルコールと、下記一般式（６）で示されるフルオロアルキルジカルボン酸誘導体との混合比は、重量比で１０：９０〜９０：１０とすることにより、優れた潤滑特性が発揮され、長時間、磁気記録媒体の使用を行った場合においても優れた潤滑特性が維持でき、良好な経時的安定性が得られ、耐久性に優れた磁気記録媒体が得られることが確かめられた。
一方、上記数値範囲を外れた範囲において潤滑剤を調製すると、特に、厳しい環境下における保存後に潤滑特性が劣化してしまい、経時的安定性の点において悪化してしまうことが確かめられた。
【０１０５】
潤滑剤を磁気記録媒体の最外層に保持させる方法としては、磁性層２の表面や、保護層３の表面にトップコートする方法が挙げられる。
塗布量は、０．０５ｍｇ／ｍ2〜１００ｍｇ／ｍ2であるのが好ましく、０．１ｍｇ／ｍ2〜５０ｍｇ／ｍ2であるのがより好ましい。
塗布量が上記数値範囲未満であると、摩擦係数の低下、耐磨耗性・耐久性の向上という効果が充分には得られず、塗布量があまり多すぎると、摺動部材と摺動箇所との間でハリツキ現象が起こり、走行性が悪化する。
【０１０６】
また、本例の磁気記録媒体においては、必要に応じて、防錆剤を併用してもよい。防錆剤としては、通常この種の磁気記録媒体の防錆剤として使用されるものであれば何れも使用でき、例えばフェノール類、ナフトール類、キノン類、窒素原子を含む複素環化合物、酸素原子を含む複素環化合物、硫黄原子を含む複素環化合物等が挙げられる。
【０１０７】
本例の潤滑剤を磁性層側の最表面に保持させたことにより、極めて厳しい使用条件下においても、優れた密着性や潤滑性が保たれ、長期に亘って潤滑効果が持続でき、経時的にも優れた安定性が発揮されるため、磁気記録媒体の良好な走行性及び耐久性が確保された。
【０１０８】
次に、本発明の磁気記録媒体の作製方法について、以下に説明する。
先ず、非磁性支持体１の一主面上に、例えば真空蒸着法やイオンプレーティング法、スパッタリング法等の真空薄膜形成技術により、磁性層２として強磁性金属薄膜を形成する。
次に、磁性層２上に、例えばスパッタ等のＰＶＤ法あるいはＣＶＤ法により保護層３を形成する。
次に、保護層３上に、上記〔第一の例〕〜〔第五の例〕において説明した所定の潤滑剤をトップコートして潤滑剤層４を形成する。必要に応じてバックコート層５を形成することにより、磁気記録媒体１０が作製される。
【０１０９】
まず、磁性層２を形成する方法について具体的に説明する。
例えば真空蒸着法により磁性層２を形成する場合、１×１０-6〜１×１０-2Ｐａの真空下で、強磁性金属材料を抵抗加熱や高周波加熱、電子ビーム加熱等により蒸発させ、非磁性支持体上に蒸発金属（強磁性金属材料）を被着させる。真空蒸着法では、一般に高い抗磁力を得るために非磁性支持体に対して上記強磁性金属材料を斜めに蒸着する、斜方蒸着が用いられる。さらに、より高い抗磁力を得るために酸素雰囲気中で真空蒸着を行ってもよい。
また、真空蒸着の一種であるイオンプレーティング法により磁性層を形成する場合、１×１０-2〜１×１０-1Ｐａの不活性ガス雰囲気中でＤＣグロー放電やＲＦグロー放電を起こし、放電中で上記強磁性金属材料を蒸発させ、非磁性支持体上に蒸発金属（強磁性金属材料）を被着させる。
スパッタリング法により磁性層を形成する場合、０．１〜１０Ｐａのアルゴンガスを主成分とする雰囲気中でグロー放電を起こし、生じたアルゴンガスイオンでターゲット表面の原子をたたき出し、非磁性支持体上にこの原子を被着させる。スパッタリング法として、具体的には、直流２極、３極スパッタ法や、高周波スパッタ法、またはマグネトロン放電を利用したマグネトロンスパッタ法等がある。
【０１１０】
次に、保護層３を形成する方法について説明する。
例えばＣＶＤ法により保護層３を形成する場合、まず、真空容器中に炭化水素ガス、あるいは炭化水素ガスと不活性ガスとの混合ガスを導入し、ついで、１０〜１００Ｐａ程度の圧力に保持した状態で、真空容器中で放電させて、炭化水素ガスのプラズマを発生させ、磁性層２上に保護層３を成膜する。
放電形式としては、外部電極方式、内部電極方式のいずれでもよく、放電周波数については、実験的にきめることができる。また、磁性層２が形成された非磁性支持体１側に配された電極に０〜−３ｋＶの電圧を印加することにより、保護層３の硬度を増大し、密着性を向上させることができる。
保護層３の材料となる炭化水素ガスとしては、メタンやエタン、プロパン、ブタン、ペンタン、ヘキサン、ヘプタン、オクタン、エチレン、アセチレン、プロペン、ブテン、ペンテン、ベンゼン等が使用できる。
【０１１１】
潤滑剤層４の成膜方法については、上記〔第一の例〕〜〔第五の例〕において詳細に述べた。また、バックコート層については、従来公知の磁気記録媒体用のバック層として適用されている材料を使用することができ、これを塗布、乾燥させることにより形成することができる。
【実施例】
【０１１２】
以下、本発明の具体的な実施例について説明するが、本発明はこれら実施例に限定されるものではない。
〔実施例Ａ〕
この実施例において作製される潤滑剤は、上記〔第一の例〕において作製された潤滑剤に対応しているものとする。
（サンプルの作製）
１  一般式（１）の末端に水酸基を有するパーフルオロポリエーテルと長鎖カルボン酸とのエステル化合物の合成
末端に水酸基を有するパーフルオロポリエーテルＨＯＣＨ2ＣＦ2（ＯＣ2Ｆ4 ）p（ＯＣＦ2 ）qＯＣＦ2ＣＨ2ＯＨ（分子量：２０００、但し、化学式中ｐ、ｑはそれぞれ１以上の整数を表す。）を用意し、このパーフルオロポリエーテルとモル比で２倍等量となるトリエチルアミンとを有機溶媒に溶解させ、この溶液中に更にモル比で２倍等量のステアリン酸クロリドを３０分かけて滴下した。
滴下終了後、１時間撹拌し、続いて３０分間加熱還流を行った。
冷却後、蒸留水、希塩酸水溶液の順で洗浄し、再度蒸留水により洗浄液が中性になるまで洗浄した。
次に、有機溶媒を除去し、得られた化合物をシリカゲルカラムクロマトグラフィーを用いて精製してエステル化合物を得た。これを化合物Ａ１と称する。
次に、化合物Ａ１と同様にして、末端に水酸基を有するパーフルオロポリエーテルと長鎖カルボン酸とのエステル化合物である４種類の化合物Ａ２〜Ａ５を合成した。
各化合物を製造する際に使用した末端に水酸基を有するパーフルオロポリエーテルの一般式（１）中のＲf1、Ｒ1を下記表１に示す。
また、表１中ｐ、ｑ、ｎは、１以上の整数を表す。
【０１１３】
【表１】
2006190393.tif 000019
【０１１４】
２  フルオロアルキルジカルボン酸誘導体の合成
Ｒf基を含むアルコールの１１−(パーフルオロオクチル)ウンデカノール５９．０ｇと、１，２，３−プロパントリカルボン酸１７．６ｇとを、トルエン５００ｍＬ中で混合し、３時間、還流加熱して下記のように反応させた。
反応終了後、ろ別によってトルエンを除去し、反応生成物を再結晶によって精製した。
ＣＦ3(ＣＦ2)7(ＣＨ2)11ＯＨ
＋ ＨＯＯＣＣＨ2ＣＨ(ＣＯＯＨ)ＣＨ2ＣＯＯＨ
→ＣＦ3(ＣＦ2)7(ＣＨ2)11ＯＣＯＣＨ2ＣＨ(ＣＯＯＨ)ＣＨ2ＣＯＯＨ
＋Ｈ2Ｏ
すなわち、反応液をろ過して固体状の反応生成物をトルエンから分離し、この反応生成物を６０℃に加熱した２−プロパノール（ＩＰＡ）５００ｍｌに溶解させた後、不溶物をろ別して除き、ろ液を回収して濃縮した。
この濃縮物を６０℃に加温したｎ−ヘキサン５００ｍＬに溶かした後、氷冷して目的物を結晶として析出させた。
この結晶をろ過によって回収し、精製された目的物を得た。
Ｒf基について変更させて、一般式（６）に相当する化合物Ａ６〜Ａ１０を作製した。
下記表２に化合物Ａ６〜Ａ１０のＲfの構造を示す。
【０１１５】
【表２】
2006190393.tif 000020
【０１１６】
３  サンプルテープの作製
次に、磁気記録媒体として磁気テープを作製した。
先ず、非磁性支持体である７．０μｍ厚のポリエチレンテレフタレートフィルムに、前述の真空蒸着装置を使用して斜め蒸着法によりＣｏを被着させ、膜厚１８０ｎｍの磁性層となる強磁性金属薄膜を形成した。
次に、マグネトロンスパッタ装置を用いて磁性層上に保護層となる８ｎｍの厚さのカーボン保護層を形成した。
次に、ポリエチレンテレフタレートフィルムの磁性層形成面と反対側の面にカーボン及びポリウタレン樹脂よりなる厚さ０．５μｍのバックコート層を形成した。
次に、上記のようにして、一主面側に強磁性金属薄膜とカーボン保護層、他方の主面側にバックコート層が形成された非磁性支持体のカーボン保護層表面に、下記表３に示される各化合物、及び化合物の混合物をヘキサン溶媒に溶解したものを塗布量が５ｍｇ／ｍ2となるようにそれぞれ塗布して磁気記録媒体を得た。
これら各磁気記録媒体を６．３５ｍｍ幅にそれぞれ裁断し、実施例Ａ１〜Ａ１３と比較例Ａ１〜Ａ４の１７種類のサンプルテープを作製した。
【０１１７】
【表３】
2006190393.tif 000021
【０１１８】
４  特性の評価
次に、上記実施例Ａ１〜Ａ１３と比較例Ａ１〜Ａ４の１７種類のサンプルテープの特性を評価した。
ここでは、耐久性と走行性を評価することとし、具体的には摩擦係数とスチル耐久性、シャトル耐久性を評価した。
これらを評価する際の環境条件は、本発明者等が検討した上で、最も厳しい条件と思われた条件とした。
【０１１９】
（１）摩擦係数測定方法
摩擦係数の測定は、恒温槽中の環境条件を温度４０℃、湿度８０％ＲＨに制御して、この恒温槽中で各サンプルテープを１００パス走行させて測定した。なお、摩擦走行１００パス目の数値を摩擦係数とした。
【０１２０】
（２）スチル耐久性測定方法
スチル耐久性の評価は、−５℃の恒温槽中で行い、市販のデジタルビデオカムコーダー（ソニー社製、機種名：ＤＶＣ−ＶＸ１０００）を用いて、各サンプルテープの再生出力が３ｄＢ落ちるまでの時間を測定して行った。
【０１２１】
（３）シャトル耐久性測定方法
シャトル耐久性は、恒温槽中の環境条件を温度４０℃、湿度２０％ＲＨに制御して、この恒温槽中で市販のデジタルビデオカムコーダー（ソニー社製、機種名：ＤＶＣ−ＶＸ１０００）を用い、各サンプルテープを１００パスシャトル走行させ、１００パス走行後にその再生出力が初期出力から何ｄＢ落ちるかを測定して評価した。
なお、これらの評価は、潤滑剤を塗布した直後と、各サンプルテープを温度４５℃、湿度８０％ＲＨの環境下で１ヶ月間保存した後に行った。
潤滑剤を塗布した直後の初期の耐久性及び走行性の結果を下記表４に示し、１ヶ月間保存した後の保存後の耐久性及び走行性の結果を下記表５に示す。
【０１２２】
【表４】
2006190393.tif 000022
【０１２３】
【表５】
2006190393.tif 000023
【０１２４】
上記表４及び表５の結果から、一般式（１）の末端に水酸基を有するパーフルオロポリエーテルと長鎖カルボン酸とのエステル化合物と、一般式（６）のフルオロアルキルジカルボン酸誘導体とを組み合わせて含有させた潤滑剤を使用した実施例Ａ１〜Ａ１１においては、何れも高温多湿、高温低湿或いは低温等の様々な使用条件下において摩擦係数やスチル耐久性、シャトル耐久性の劣化が極めて少なく、非常に良好な結果が得られていることが分った。
【０１２５】
一方、末端に水酸基を有するパーフルオロポリエーテルと長鎖カルボン酸とのエステル化合物のみ、あるいはフルオロアルキルジカルボン酸誘導体のみを用いた比較例Ａ１〜Ａ４においては、何れも高温多湿、高温低湿或いは低温等の様々な使用条件下において摩擦係数やスチル耐久性、シャトル耐久性の劣化が大きく、良好な結果が得られないことが分った。
特に、１ヶ月間保存後におけるスチル耐久性とシャトル耐久性に関する劣化が大きくなってしまうことが分った。
【０１２６】
上記結果から、特に一般式（６）に示したフルオロアルキルジカルボン酸誘導体を潤滑剤に混合して含有させることにより、厳しい環境下で長期保存した後においても初期の特性を維持させる効果が発揮されることが確認された。
【０１２７】
すなわち、末端に水酸基を有するパーフルオロポリエーテルと長鎖カルボン酸とのエステル化合物と、フルオロアルキルジカルボン酸誘導体とを組み合わせて含有させた潤滑剤を最外層に保持させることにより、極めて厳しい使用条件下においても密着性や潤滑性が保たれ、且つ長期に亘り潤滑効果が持続し、経時的に安定した潤滑特性が維持でき、磁気記録媒体の良好な走行性及び耐久性が確保されることが確認された。
【０１２８】
また、実施例Ａ１〜Ａ１１の結果と、実施例Ａ１２、Ａ１３の結果とを比較すると、一般式（１）の末端に水酸基を有するパーフルオロポリエーテルと長鎖カルボン酸とのエステル化合物と、一般式（６）のフルオロアルキルジカルボン酸誘導体との混合比については、重量比で１０：９０〜９０：１０の範囲とすることにより、特に、経時的な潤滑特性についての効果が顕著に改善されることが分った。
すなわち、これらを好適な混合比を選定して潤滑剤を調製することにより、厳しい使用環境下においても長期に亘って安定した潤滑特性を維持できることが分った。
【０１２９】
〔実施例Ｂ〕
この実施例において作製される潤滑剤は、上記〔第二の例〕において作製された潤滑剤に対応しているものとする。
（サンプルの作製）
１  一般式（２）の末端にカルボキシル基を有するパーフルオロポリエーテルと長鎖アルコールとのエステル化合物の合成
先ず、末端にカルボキシル基を有するパーフルオロポリエーテルＨＯＯＣＣＦ2（ＯＣ2 Ｆ4）m（ＯＣＦ2）jＯＣＦ2ＣＯＯＨ（分子量：２０００、但し、化学式中ｍ、ｊはそれぞれ１以上の整数を表す。）を用意し、このパーフルオロポリエーテルと、モル比で２倍等量となるステアリルアルコールとを無水トルエン中で少量のｐ−トルエンスルホン酸と濃硫酸を触媒として加熱還流させた。この時、生成される水分を除去しながら反応を行った。
反応終了後、トルエンを除去し、得られた化合物をシリカゲルカラムクロマトグラフィーを用いて精製してエステル化合物を得た。これを化合物Ｂ１と称する。
次に、化合物Ｂ１と同様にして、末端にカルボキシル基を有するパーフルオロポリエーテルと長鎖アルコールとの４種類の化合物Ｂ２〜Ｂ４を合成した。一般式（２）のＲｆ2 、Ｒ2を下記表６に示す。
また、表６中ｐ、ｑ、ｎは１以上の整数を表す。
【０１３０】
【表６】
2006190393.tif 000024
【０１３１】
２  一般式（６）のフルオロアルキルジカルボン酸誘導体の合成
Ｒf基を含むアルコールの１１−(パーフルオロオクチル)ウンデカノールを５９．０ｇと、１，２，３−プロパントリカルボン酸を１７．６ｇとを、トルエン５００ｍＬ中で混合し、３時間、還流加熱して下記のように反応させた。
反応終了後、ろ別によってトルエンを除去し、反応生成物を再結晶によって精製した。
ＣＦ3(ＣＦ2)7(ＣＨ2)11ＯＨ
＋ ＨＯＯＣＣＨ2ＣＨ(ＣＯＯＨ)ＣＨ2ＣＯＯＨ
→ＣＦ3(ＣＦ2)7(ＣＨ2)11ＯＣＯＣＨ2ＣＨ(ＣＯＯＨ)ＣＨ2ＣＯＯＨ
＋Ｈ2Ｏ
すなわち、反応液をろ過して固体状の反応生成物をトルエンから分離し、この反応生成物を６０℃に加熱した２−プロパノール（ＩＰＡ）５００ｍｌに溶解させた後、不溶物をろ別して除き、ろ液を回収して濃縮した。
この濃縮物を６０℃に加温したｎ−ヘキサン５００ｍＬに溶かした後、氷冷して目的物を結晶として析出させた。
この結晶をろ過によって回収し、精製された目的物を得た。
Ｒf基について変更させて、一般式（６）に相当する化合物Ｂ６〜Ｂ１０を作製した。
下記表７に化合物Ｂ６〜Ｂ１０のＲfの構造を示す。
【０１３２】
【表７】
2006190393.tif 000025
【０１３３】
３  サンプルテープの作製
次に、磁気記録媒体として磁気テープを作製した。
先ず、非磁性支持体である７．０μｍ厚のポリエチレンテレフタレートフィルムに、前述の真空蒸着装置を使用して斜め蒸着法によりＣｏを被着させ、膜厚１８０ｎｍの磁性層となる強磁性金属薄膜を形成した。
次に、マグネトロンスパッタ装置を用いて磁性層上に保護層となる８ｎｍの厚さのカーボン保護層を形成した。
次に、ポリエチレンテレフタレートフィルムの磁性層形成面と反対側の面にカーボン及びポリウタレン樹脂よりなる厚さ０．５μｍのバックコート層を形成した。
次に、上記のようにして、一主面側に強磁性金属薄膜とカーボン保護層、他方の主面側にバックコート層が形成された非磁性支持体のカーボン保護層表面に、下記表８に示される各化合物、又は化合物の混合物をヘキサン溶媒に溶解したものを塗布量が５ｍｇ／ｍ2となるようにそれぞれ塗布して磁気記録媒体を得た。
これら各磁気記録媒体を６．３５ｍｍ幅にそれぞれ裁断し、実施例Ｂ１〜Ｂ１３と比較例Ｂ１〜Ｂ４の１７種類のサンプルテープを作製した。
【０１３４】
【表８】
2006190393.tif 000026
【０１３５】
４  特性の評価
次に、上記実施例Ｂ１〜Ｂ１３と比較例Ｂ１〜Ｂ４の１７種類のサンプルテープの特性を評価した。
ここでは、耐久性と走行性を評価することとし、具体的には摩擦係数とスチル耐久性、シャトル耐久性を評価した。
これらを評価する際の環境条件は、本発明者等が検討した上で、最も厳しい条件と思われた条件とした。
測定方法、及び評価条件は、上記〔実施例Ａ〕と同様とした。潤滑剤を塗布した直後の初期の耐久性及び走行性の結果を下記表９に示し、１ヶ月間保存した後の保存後の耐久性及び走行性の結果を下記表１０に示す。
【０１３６】
【表９】
2006190393.tif 000027
【０１３７】
【表１０】
2006190393.tif 000028
【０１３８】
表９及び表１０の結果から、一般式（２）の末端にカルボキシル基を有するパーフルオロポリエーテルと長鎖アルコールとのエステル化合物と、一般式（６）のフルオロアルキルジカルボン酸誘導体とを組み合わせた潤滑剤を使用した実施例Ｂ１〜Ｂ１１においては、何れも高温多湿、高温低湿或いは低温等の様々な使用条件下において摩擦係数やスチル耐久性、シャトル耐久性の劣化が極めて少なく、非常に良好な結果が得られていることがわかる。
【０１３９】
一方、末端にカルボキシル基を有するパーフルオロポリエーテルと長鎖アルコールとのエステル化合物のみ、あるいはフルオロアルキルジカルボン酸誘導体のみを用いた潤滑剤を使用した比較例Ｂ１〜Ｂ４においては、何れも高温多湿、高温低湿或いは低温等の様々な使用条件下において摩擦係数やスチル耐久性、シャトル耐久性の劣化が大きく、良好な結果が得られないことがわかる。
特に、１ヶ月間保存後におけるスチル耐久性とシャトル耐久性に関する劣化が大きくなってしまうことが分った。
【０１４０】
上記結果から、特に一般式（６）に示したフルオロアルキルジカルボン酸誘導体を潤滑剤に混合して含有させることにより、厳しい環境下で長期保存した後においても初期の特性を維持させる効果が発揮されることが確認された。
【０１４１】
すなわち、末端にカルボキシル基を有するパーフルオロポリエーテルと長鎖アルコールとのエステル化合物と、フルオロアルキルジカルボン酸誘導体とを組み合わせて含有させた潤滑剤を最外層に保持させることにより、極めて厳しい使用条件下においても密着性や潤滑性が保たれ、且つ長期に亘り潤滑効果が持続し、経時的に安定した潤滑特性が維持でき、磁気記録媒体の良好な走行性及び耐久性が確保されることが確認された。
【０１４２】
また、実施例Ｂ１〜Ｂ１１の結果と、実施例Ｂ１２、Ｂ１３の結果とを比較すると、前記一般式（２）の末端にカルボキシル基を有するパーフルオロポリエーテルと長鎖アルコールとのエステル化合物と、一般式（６）のフルオロアルキルジカルボン酸誘導体との混合比については、重量比で１０：９０〜９０：１０の範囲とすることにより、特に、経時的な潤滑特性についての効果が顕著に改善されることが分った。
すなわち、一般式（２）の末端にカルボキシル基を有するパーフルオロポリエーテルと長鎖アルコールとのエステル化合物と、一般式（６）のフルオロアルキルジカルボン酸誘導体とを、好適な混合比を選定して潤滑剤を調製することにより、厳しい使用環境下においても長期に亘って安定した潤滑特性を維持できることが分った。
【０１４３】
〔実施例Ｃ〕
この実施例において作製される潤滑剤は、上記〔第三の例〕において作製された潤滑剤に対応しているものとする。
（サンプルの作製）
１  一般式（３）の末端にカルボキシル基を有する二官能パーフルオロポリエーテルとアミンの化合物の合成
先ず、末端にカルボキシル基を有する二官能パーフルオロポリエーテルＨＯＯＣＣＦ2 （ＯＣ2Ｆ4 ）p（ＯＣＦ2）qＯＣＦ2ＣＯＯＨ（分子量：４０００、但し、化学式中のｐ、ｑはいずれも１以上の整数を表す。）２０ｇを丸底フラスコに取り、オクタデシルアミン３．６ｇを加えた。
次に、５０℃に加熱溶解し、充分に撹拌して均一にした後、冷却してパーフルオロポリエーテルアミン塩を得た。これを化合物Ｃ１と称する。
次に、上記化合物Ｃ１と同様にして、末端にカルボキシル基を有する二官能パーフルオロポリエーテルとアミンとの４種類の化合物Ｃ２〜Ｃ５を合成した。一般式（３）のＲｆ3 、Ｒ3 、Ｒ4 、Ｒ5 、Ｒ6 を、下記表１１に示した。
なお、表１１中ｐ、ｑ、ｎは１以上の整数をそれぞれ表す。
【０１４４】
【表１１】
2006190393.tif 000029
【０１４５】
２  一般式（６）のフルオロアルキルジカルボン酸誘導体の合成
Ｒf基を含むアルコールとして、１１−(パーフルオロオクチル)ウンデカノール５９．０ｇと、１，２，３−プロパントリカルボン酸１７．６ｇとを、トルエン５００ｍＬ中で混合し、３時間、還流加熱して下記のように反応させた。
反応終了後、ろ別によってトルエンを除去し、反応生成物を再結晶によって精製した。
ＣＦ3(ＣＦ2)7(ＣＨ2)11ＯＨ
＋ ＨＯＯＣＣＨ2ＣＨ(ＣＯＯＨ)ＣＨ2ＣＯＯＨ
→ＣＦ3(ＣＦ2)7(ＣＨ2)11ＯＣＯＣＨ2ＣＨ(ＣＯＯＨ)ＣＨ2ＣＯＯＨ
＋Ｈ2Ｏ
すなわち、反応液をろ過して固体状の反応生成物をトルエンから分離し、この反応生成物を６０℃に加熱した２−プロパノール（ＩＰＡ）５００ｍｌに溶解させた後、不溶物をろ別して除き、ろ液を回収して濃縮した。
この濃縮物を６０℃に加温したｎ−ヘキサン５００ｍＬに溶かした後、氷冷して目的物を結晶として析出させた。
この結晶をろ過によって回収し、精製された目的物を得た。
Ｒf基について変更させて、一般式（６）に相当する化合物Ｃ６〜Ｃ１０を作製した。
下記表１２に化合物Ｃ６〜Ｃ１０のＲfの構造を示す。
【０１４６】
【表１２】
2006190393.tif 000030
【０１４７】
３  サンプルテープの作製
次に、磁気記録媒体として磁気テープを作製した。
先ず、非磁性支持体である７．０μｍ厚のポリエチレンテレフタレートフィルムに、前述の真空蒸着装置を使用して斜め蒸着法によりＣｏを被着させ、膜厚１８０ｎｍの磁性層となる強磁性金属薄膜を形成した。
次に、マグネトロンスパッタ装置を用いて磁性層上に保護層となる８ｎｍの厚さのカーボン保護層を形成した。
次に、ポリエチレンテレフタレートフィルムの磁性層形成面と反対側の面にカーボン及びポリウタレン樹脂よりなる厚さ０．５μｍのバックコート層を形成した。
次に、上記のようにして、一主面側に強磁性金属薄膜とカーボン保護層、他方の主面側にバックコート層が形成された非磁性支持体のカーボン保護層表面に、下記表１３に示される各化合物、又は化合物の混合物をヘキサン溶媒に溶解したものを塗布量が５ｍｇ／ｍ2となるようにそれぞれ塗布して磁気記録媒体を得た。
これら各磁気記録媒体を６．３５ｍｍ幅にそれぞれ裁断し、実施例Ｃ１〜Ｃ１３と比較例Ｃ１〜Ｃ４の１７種類のサンプルテープを作製した。
【０１４８】
【表１３】
2006190393.tif 000031
【０１４９】
４  特性の評価
次に、上記実施例Ｃ１〜Ｃ１３と比較例Ｃ１〜Ｃ４の１７種類のサンプルテープの特性を評価した。
ここでは、耐久性と走行性を評価することとし、具体的には摩擦係数とスチル耐久性、シャトル耐久性を評価した。
これらを評価する際の環境条件は、本発明者等が検討した上で、最も厳しい条件と思われた条件とした。
測定方法、及び評価条件は、上記〔実施例Ａ〕と同様とした。潤滑剤を塗布した直後の初期の耐久性及び走行性の結果を下記表１４に示し、１ヶ月間保存した後の保存後の耐久性及び走行性の結果を下記表１５に示す。
【０１５０】
【表１４】
2006190393.tif 000032
【０１５１】
【表１５】
2006190393.tif 000033
【０１５２】
表１４及び表１５の結果から、一般式（３）の末端にカルボキシル基を有する二官能パーフルオロポリエーテルとアミンの化合物と、一般式（６）のフルオロアルキルジカルボン酸誘導体とを組み合わせた潤滑剤を使用した実施例Ｃ１〜Ｃ１１においては、何れも高温多湿、高温低湿或いは低温等の様々な使用条件下において摩擦係数やスチル耐久性、シャトル耐久性の劣化が極めて少なく、非常に良好な結果が得られていることが分った。
【０１５３】
一方、末端にカルボキシル基を有する二官能パーフルオロポリエーテルとアミンの化合物のみ、あるいはフルオロアルキルジカルボン酸誘導体のみを用いた潤滑剤を使用した比較例Ｃ１〜Ｃ４においては、何れも高温多湿、高温低湿或いは低温等の様々な使用条件下において摩擦係数やスチル耐久性、シャトル耐久性の劣化が大きく、良好な結果が得られないことが分った。
特に、１ヶ月間保存後におけるスチル耐久性とシャトル耐久性に関する劣化が大きくなってしまうことが分った。
【０１５４】
上記結果から、特に一般式（６）に示したフルオロアルキルジカルボン酸誘導体を潤滑剤に混合して含有させることにより、厳しい環境下で長期保存した後においても初期の特性を維持させる効果が発揮されることが確認された。
【０１５５】
すなわち、一般式（３）の末端にカルボキシル基を有する二官能パーフルオロポリエーテルとアミンの化合物と、一般式（６）のフルオロアルキルジカルボン酸誘導体とを組み合わせて含有させた潤滑剤を最外層に保持させることにより、極めて厳しい使用条件下においても密着性や潤滑性が保たれ、且つ長期に亘り潤滑効果が持続し、経時的に安定した潤滑特性が維持でき、磁気記録媒体の良好な走行性及び耐久性が確保されることが確認された。
【０１５６】
また、実施例Ｃ１〜Ｃ１１の結果と、実施例Ｃ１２、Ｃ１３の結果とを比較すると、前記一般式（３）の末端にカルボキシル基を有する二官能パーフルオロポリエーテルとアミンの化合物と、一般式（６）のフルオロアルキルジカルボン酸誘導体との混合比については、重量比で１０：９０〜９０：１０の範囲とすることにより、特に、経時的な潤滑特性についての効果が顕著に改善されることが分った。
すなわち、これらの好適な混合比を選定して潤滑剤を調製することにより、厳しい使用環境下においても長期に亘って安定した潤滑特性を維持できることが分った。
【０１５７】
〔実施例Ｄ〕
この実施例において作製される潤滑剤は、上記〔第四の例〕において作製された潤滑剤に対応しているものとする。
（サンプルの作製）
１  一般式（４）の末端にカルボキシル基を有するパーフルオロポリエーテルとアミンの化合物の合成
先ず、末端にカルボキシル基を有するパーフルオロポリエーテルＦ（ＣＦ2ＣＦ2ＣＦ2Ｏ）mＣＦ2ＣＦ2ＣＯＯＨ（分子量：１７００、但し、化学式中のｍは１以上の整数を表す。）２０ｇを丸底フラスコに取り、オクタデシルアミン３．２ｇを加えた。
次に、５０℃に加熱溶解し、充分に撹拌して均一にした後、冷却してパーフルオロポリエーテルアミン塩を得た。これを化合物Ｄ１と称する。
次に、化合物Ｄ１と同様にして、末端にカルボキシル基を有するパーフルオロポリエーテルとアミンとの４種類の化合物Ｄ２〜Ｄ５を合成した。
一般式（４）の末端にカルボキシル基を有するパーフルオロポリエーテルとアミン化合物の、Ｒf4、Ｒ11、Ｒ12、Ｒ13、Ｒ14を下記表１６に示す。また、表１６中ｊ、ｋ、ｍは１以上の整数を表す。
【０１５８】
【表１６】
2006190393.tif 000034
【０１５９】
２  一般式（６）のフルオロアルキルジカルボン酸誘導体の合成
Ｒf基を含むアルコール１１−(パーフルオロオクチル)ウンデカノール５９．０ｇと、１，２，３−プロパントリカルボン酸１７．６ｇとを、トルエン５００ｍＬ中で混合し、３時間、還流加熱して下記のように反応させた。
反応終了後、ろ別によってトルエンを除去し、反応生成物を再結晶によって精製した。
ＣＦ3(ＣＦ2)7(ＣＨ2)11ＯＨ
＋ ＨＯＯＣＣＨ2ＣＨ(ＣＯＯＨ)ＣＨ2ＣＯＯＨ
→ＣＦ3(ＣＦ2)7(ＣＨ2)11ＯＣＯＣＨ2ＣＨ(ＣＯＯＨ)ＣＨ2ＣＯＯＨ
＋Ｈ2Ｏ
すなわち、反応液をろ過して固体状の反応生成物をトルエンから分離し、この反応生成物を６０℃に加熱した２−プロパノール（ＩＰＡ）５００ｍｌに溶解させた後、不溶物をろ別して除き、ろ液を回収して濃縮した。
この濃縮物を６０℃に加温したｎ−ヘキサン５００ｍＬに溶かした後、氷冷して目的物を結晶として析出させた。
この結晶をろ過によって回収し、精製された目的物を得た。
Ｒf基について変更させて、一般式（６）に相当する化合物Ｄ６〜Ｄ１０を作製した。
下記表１７に化合物Ｄ６〜Ｄ１０のＲfの構造を示す。
【０１６０】
【表１７】
2006190393.tif 000035
【０１６１】
３  サンプルテープの作製
次に、磁気記録媒体として磁気テープを作製した。
先ず、非磁性支持体である７．０μｍ厚のポリエチレンテレフタレートフィルムに、前述の真空蒸着装置を使用して斜め蒸着法によりＣｏを被着させ、膜厚１８０ｎｍの磁性層となる強磁性金属薄膜を形成した。
次に、マグネトロンスパッタ装置を用いて磁性層上に保護層となる８ｎｍの厚さのカーボン保護層を形成した。
次に、ポリエチレンテレフタレートフィルムの磁性層形成面と反対側の面にカーボン及びポリウタレン樹脂よりなる厚さ０．５μｍのバックコート層を形成した。
次に、上記のようにして、一主面側に強磁性金属薄膜とカーボン保護層、他方の主面側にバックコート層が形成された非磁性支持体のカーボン保護層表面に、下記表１８に示される各化合物、又は化合物の混合物をヘキサン溶媒に溶解したものを塗布量が５ｍｇ／ｍ2となるようにそれぞれ塗布して磁気記録媒体を得た。
これら各磁気記録媒体を６．３５ｍｍ幅にそれぞれ裁断し、実施例Ｄ１〜Ｄ１３と比較例Ｄ１〜Ｄ４の１７種類のサンプルテープを作製した。
【０１６２】
【表１８】
2006190393.tif 000036
【０１６３】
４  特性の評価
次に、上記実施例Ｄ１〜Ｄ１３と比較例Ｄ１〜Ｄ４の１７種類のサンプルテープの特性を評価した。
ここでは、耐久性と走行性を評価することとし、具体的には摩擦係数とスチル耐久性、シャトル耐久性を評価した。
これらを評価する際の環境条件は、本発明者等が検討した上で、最も厳しい条件と思われた条件とした。
測定方法、及び評価条件は、上記〔実施例Ａ〕と同様とした。潤滑剤を塗布した直後の初期の耐久性及び走行性の結果を下記表１９に示し、１ヶ月間保存した後の保存後の耐久性及び走行性の結果を下記表２０に示す。
【０１６４】
【表１９】
2006190393.tif 000037
【０１６５】
【表２０】
2006190393.tif 000038
【０１６６】
表１９及び表２０の結果から、一般式（４）の末端にカルボキシル基を有するパーフルオロポリエーテルとアミンの化合物と、一般式（６）のフルオロアルキルジカルボン酸誘導体とを組み合わせた潤滑剤を使用した実施例Ｄ１〜Ｄ１１においては、何れも高温多湿、高温低湿或いは低温等の様々な使用条件下において摩擦係数やスチル耐久性、シャトル耐久性の劣化が極めて少なく、非常に良好な結果が得られていることが分った。
【０１６７】
一方、末端にカルボキシル基を有するパーフルオロポリエーテルとアミンの化合物のみ、あるいはフルオロアルキルジカルボン酸誘導体のみを用いた潤滑剤を使用した比較例Ｄ１〜Ｄ４においては、何れも高温多湿、高温低湿或いは低温等の様々な使用条件下において摩擦係数やスチル耐久性、シャトル耐久性の劣化が大きく、良好な結果が得られないことが分った。
特に、１ヶ月間保存後におけるスチル耐久性とシャトル耐久性に関する劣化が大きくなってしまうことが分った。
【０１６８】
上記結果から、特に一般式（６）に示したフルオロアルキルジカルボン酸誘導体を潤滑剤に混合して含有させることにより、厳しい環境下で長期保存した後においても初期の特性を維持させる効果が発揮されることが確認された。
【０１６９】
すなわち、一般式（４）の末端にカルボキシル基を有するパーフルオロポリエーテルとアミンの化合物と、一般式（６）のフルオロアルキルジカルボン酸誘導体とを組み合わせて含有させた潤滑剤を最外層に保持させることにより、極めて厳しい使用条件下においても密着性や潤滑性が保たれ、且つ長期に亘り潤滑効果が持続し、経時的に安定した潤滑特性が維持でき、磁気記録媒体の良好な走行性及び耐久性が確保されることが確認された。
【０１７０】
また、実施例Ｄ１〜Ｄ１１の結果と、実施例Ｄ１２、Ｄ１３の結果とを比較すると、前記一般式（４）の末端にカルボキシル基を有するパーフルオロポリエーテルとアミンの化合物と、一般式（６）のフルオロアルキルジカルボン酸誘導体との混合比については、重量比で１０：９０〜９０：１０の範囲とすることにより、特に、経時的な潤滑特性についての効果が顕著に改善されることが分った。
すなわち、これらの好適な混合比を選定して潤滑剤を調製することにより、厳しい使用環境下においても長期に亘って安定した潤滑特性を維持できることが分った。
【０１７１】
〔実施例Ｅ〕
この実施例において作製される潤滑剤は、上記〔第五の例〕において作製された潤滑剤に対応しているものとする。
（サンプルの作製）
１  一般式（５）のパーフルオロアルキルアルコールの用意
パーフルオロアルキルアルコールには市販のものを用いた。
下記表２１に５種類のパーフルオロアルキルアルコール（Ｅ１〜Ｅ５）を示す。
【０１７２】
【表２１】
2006190393.tif 000039
【０１７３】
２  一般式（６）のフルオロアルキルジカルボン酸誘導体の合成
Ｒf基を有するアルコール１１−(パーフルオロオクチル)ウンデカノール５９．０ｇと、１，２，３−プロパントリカルボン酸１７．６ｇとを、トルエン５００ｍＬ中で混合し、３時間、還流加熱して下記のように反応させた。
反応終了後、ろ別によってトルエンを除去し、反応生成物を再結晶によって精製した。
ＣＦ3(ＣＦ2)7(ＣＨ2)11ＯＨ
＋ ＨＯＯＣＣＨ2ＣＨ(ＣＯＯＨ)ＣＨ2ＣＯＯＨ
→ＣＦ3(ＣＦ2)7(ＣＨ2)11ＯＣＯＣＨ2ＣＨ(ＣＯＯＨ)ＣＨ2ＣＯＯＨ
＋Ｈ2Ｏ
すなわち、反応液をろ過して固体状の反応生成物をトルエンから分離し、この反応生成物を６０℃に加熱した２−プロパノール（ＩＰＡ）５００ｍｌに溶解させた後、不溶物をろ別して除き、ろ液を回収して濃縮した。
この濃縮物を６０℃に加温したｎ−ヘキサン５００ｍＬに溶かした後、氷冷して目的物を結晶として析出させた。
この結晶をろ過によって回収し、精製された目的物を得た。
Ｒf基について変更させて、一般式（６）に相当する化合物Ｅ６〜Ｅ１０を作製した。
下記表２２に化合物Ｅ６〜Ｅ１０のＲfの構造を示す。
【０１７４】
【表２２】
2006190393.tif 000040
【０１７５】
３  サンプルテープの作製
次に、磁気記録媒体として磁気テープを作製した。
先ず、非磁性支持体である７．０μｍ厚のポリエチレンテレフタレートフィルムに、前述の真空蒸着装置を使用して斜め蒸着法によりＣｏを被着させ、膜厚１８０ｎｍの磁性層となる強磁性金属薄膜を形成した。
次に、マグネトロンスパッタ装置を用いて磁性層上に保護層となる８ｎｍの厚さのカーボン保護層を形成した。
次に、ポリエチレンテレフタレートフィルムの磁性層形成面と反対側の面にカーボン及びポリウタレン樹脂よりなる厚さ０．５μｍのバックコート層を形成した。
次に、上記のようにして、一主面側に強磁性金属薄膜とカーボン保護層、他方の主面側にバックコート層が形成された非磁性支持体のカーボン保護層表面に、下記表２３に示される各化合物、又は化合物の混合物をヘキサン溶媒に溶解したものを塗布量が５ｍｇ／ｍ2となるようにそれぞれ塗布して磁気記録媒体を得た。
これら各磁気記録媒体を６．３５ｍｍ幅にそれぞれ裁断し、実施例Ｅ１〜Ｅ１３と比較例Ｅ１〜Ｅ４の１７種類のサンプルテープを作製した。
【０１７６】
【表２３】
2006190393.tif 000041
【０１７７】
４  特性の評価
次に、上記実施例Ｅ１〜Ｅ１３と比較例Ｅ１〜Ｅ４の１７種類のサンプルテープの特性を評価した。
ここでは、耐久性と走行性を評価することとし、具体的には摩擦係数とスチル耐久性、シャトル耐久性を評価した。
これらを評価する際の環境条件は、本発明者等が検討した上で、最も厳しい条件と思われた条件とした。
測定方法、及び評価条件は、上記〔実施例Ａ〕と同様とした。潤滑剤を塗布した直後の初期の耐久性及び走行性の結果を下記表２４に示し、１ヶ月間保存した後の保存後の耐久性及び走行性の結果を下記表２５に示す。
【０１７８】
【表２４】
2006190393.tif 000042
【０１７９】
【表２５】
2006190393.tif 000043
【０１８０】
表２４及び表２５の結果から、一般式（５）のパーフルオロアルキルアルコールと、一般式（６）のフルオロアルキルジカルボン酸誘導体とを組み合わせた潤滑剤を使用した実施例Ｅ１〜Ｅ１１においては、何れも高温多湿、高温低湿或いは低温等の様々な使用条件下において摩擦係数やスチル耐久性、シャトル耐久性の劣化が極めて少なく、非常に良好な結果が得られていることが分った。
【０１８１】
一方、パーフルオロアルキルアルコールのみ、あるいはフルオロアルキルジカルボン酸誘導体のみを用いた潤滑剤を使用した比較例Ｅ１〜Ｅ４においては、何れも高温多湿、高温低湿或いは低温等の様々な使用条件下において摩擦係数やスチル耐久性、シャトル耐久性の劣化が大きく、良好な結果が得られないことが分った。
特に、１ヶ月間保存後におけるスチル耐久性とシャトル耐久性に関する劣化が大きくなってしまうことが分った。
【０１８２】
上記結果から、特に一般式（６）に示したフルオロアルキルジカルボン酸誘導体を潤滑剤に混合して含有させることにより、厳しい環境下で長期保存した後においても初期の特性を維持させる効果が発揮されることが確認された。
【０１８３】
すなわち、一般式（５）のパーフルオロアルキルアルコールと、一般式（６）のフルオロアルキルジカルボン酸誘導体とを組み合わせて含有させた潤滑剤を最外層に保持させることにより、極めて厳しい使用条件下においても密着性や潤滑性が保たれ、且つ長期に亘り潤滑効果が持続し、経時的に安定した潤滑特性が維持でき、磁気記録媒体の良好な走行性及び耐久性が確保されることが確認された。
【０１８４】
また、実施例Ｅ１〜Ｅ１１の結果と、実施例Ｅ１２、Ｅ１３の結果とを比較すると、前記一般式（５）のパーフルオロアルキルアルコールと、一般式（６）のフルオロアルキルジカルボン酸誘導体との混合比については、重量比で１０：９０〜９０：１０の範囲とすることにより、特に、経時的な潤滑特性についての効果が顕著に改善されることが分った。
すなわち、これらの好適な混合比を選定して潤滑剤を調製することにより、厳しい使用環境下においても長期に亘って安定した潤滑特性を維持できることが分った。
【図面の簡単な説明】
【０１８５】
【図１】本発明の磁気記録媒体の一例の概略断面図を示す。
【符号の説明】
【０１８６】
１…非磁性支持体、２…磁性層、３…保護層、３…潤滑剤層、５…バックコート層、１０…磁気記録媒体
【図１】
2006190393.tif 000048